(57)【特許請求の範囲】
【請求項１】
熱可塑性樹脂としてポリエステル樹脂を含み、カーボンブラックを質量基準で０．１〜５００ｐｐｍ含み、Ｌ値が８５以上であり、
ポリブチレンテレフタレート（以下、ＰＢＴ）を主成分とする層（以下、Ａ層という）、及び、ＰＢＴ以外のポリエステル樹脂を主成分とする層（以下、Ｂ層という）を有し、
Ａ層は少なくとも一方の表面に位置し、
Ａ層が、カーボンブラックを質量基準で０．１〜５００ｐｐｍ含み、
Ｂ層中のカーボンブラックの含有量がＡ層中のカーボンブラックの含有量よりも少ないことを特徴とする、シート。
【請求項２】
前記ＰＢＴ以外のポリエステル樹脂が、共重合ポリエチレンテレフタレートであることを特徴とする、請求項１に記載のシート。
【請求項３】
前記共重合ポリエチレンテレフタレートが、イソフタル酸、１，４−シクロヘキサンジメタノール、イソソルビドのうち少なくとも一つの成分を共重合成分として含むことを特徴とする、請求項２に記載のシート。
【請求項４】
請求項１〜３のいずれかに記載のシートから得られる成形体。
【発明の詳細な説明】
【技術分野】
【０００１】
本発明は、耐熱性に優れた成形体を得るために好適なシートに関する。
【背景技術】
【０００２】
飽和ポリエステル、特にポリエチレンテレフタレートに代表されるポリエステル樹脂は、繊維を初めとしてシート、フィルム用ポリマーとして広く使用されているが、その優れた耐薬品性及び低ガス透過性を生かして炭酸飲料、ジュース、ビール等飲料用ボトル、化粧品容器、食品用トレーなどにも応用されるようになってきた。中でもＡ−ＰＥＴと呼ばれる非晶状態のポリエステルシートは、その優れたリサイクル性、低公害性、食品安全性が注目され近年塩化ビニールやポリスチレンに替わる包装素材として急速に使用量が増大している。このポリエステルシートは、熱成形により食品、薬品の容器や雑貨のブリスターパックとして使われるほか、その優れた透明性を生かして化粧品や電気機器等を入れるクリヤーケースとして用いられている。しかしながら、Ａ−ＰＥＴは、ガラス転移温度が低いため、耐熱性に劣り、例えば電子レンジで使用するような耐熱容器の分野では実用上の使用範囲は大幅に限定されているのが現状である。また、一方で０℃以下の低温で使用する食品容器に関しては、Ａ−ＰＥＴでは低温衝撃性が劣るために、現在はポリプロピレン（ＰＰ）などが使用されている。しかしながら、ＰＰは不透明であり、内容物が確認しにくいことから、透明性が要求されており、透明なＰＰが開発されようとしている。
【０００３】
このような問題点を解決する手段の一つとして、特許文献１及び特許文献２では、ポリエチレンテレフタレートを主体とする樹脂からなる層の少なくとも片面に耐熱性が良好なポリブチレンテレフタレート主体とする樹脂からなる層を積層した積層フィルムが開示されている。
【先行技術文献】
【特許文献】
【０００４】
【特許文献１】特開平４−７０３３３号公報
【特許文献２】特開２０１１−１９４７０２号公報
【発明の概要】
【発明が解決しようとする課題】
【０００５】
しかしながら、特許文献１及び２に開示されている積層フィルムを成形して耐熱性のある成形体を得るには、高温での成形が必要となり、この時に高温領域で成形を行うためにポリエチレンテレフタレートを主体とする樹脂からなる層が結晶化により白化する問題がある。
【０００６】
そこで本発明は、耐熱性に優れる成形体を得るためにシートを高温領域で成形する場合などに昇温効率を向上させたシートを提供することを目的とする。
【課題を解決するための手段】
【０００７】
本発明のシートは、上記課題を解決するために、次のような手段を採用するものである。
（１）熱可塑性樹脂としてポリエステル樹脂を含み、カーボンブラックを質量基準で０．１〜５００ｐｐｍ含み、Ｌ値が８５以上であり、ポリブチレンテレフタレート（以下、ＰＢＴ）を主成分とする層（以下、Ａ層という）、及び、ＰＢＴ以外のポリエステル樹脂を主成分とする層（以下、Ｂ層という）を有し、Ａ層は少なくとも一方の表面に位置し、Ａ層が、カーボンブラックを質量基準で０．１〜５００ｐｐｍ含み、Ｂ層中のカーボンブラックの含有量がＡ層中のカーボンブラックの含有量よりも少ないことを特徴とする、シート。
（２）前記ＰＢＴ以外のポリエステル樹脂が、共重合ポリエチレンテレフタレートであることを特徴とする、（１）に記載のシート。
（３）前記共重合ポリエチレンテレフタレートが、イソフタル酸、１，４−シクロヘキサンジメタノール、イソソルビドのうち少なくとも一つの成分を共重合成分として含むことを特徴とする、（２）に記載のシート。
（４）（１）〜（３）のいずれかに記載のシートから得られる成形体。
【発明の効果】
【０００８】
本発明によれば、耐熱性の成形体を得るためにシートを高温領域で成形する場合などに昇温効率を向上させたシートを提供することが可能である。
【発明を実施するための形態】
【０００９】
本発明のシートは、熱可塑性樹脂及びカーボンブラックを含み、Ｌ値が８５以上であることを特徴とする
以下、本発明の各要件について説明する。
【００１０】
本発明のシートは熱可塑性樹脂としてポリエステル樹脂を含む限り、本発明で用いられる熱可塑性樹脂は特に限定されず、例えば、ポリエチレンテレフタレートやポリエチレンナフタレートなどのポリエステル樹脂の他、ポリエステル系エラストマー、ナイロン６やナイロン６６などのポリアミド樹脂、ポリアミド系エラストマー、ポリプロピレンやポリエチレンなどのポリオレフィン樹脂、ポリオレフィン系エラストマー、ポリウレタン、ポリ乳酸などを用いることができる。またこれらの熱可塑性樹脂は、共重合した熱可塑性樹脂としてもよい。さらに上記熱可塑性樹脂は、単一種の熱可塑性樹脂を用いても、複数の熱可塑性樹脂を混合して用いてもよい。
【００１１】
特に本発明のシートを成形体に使用する場合などは、透明性、耐熱性、耐寒性の観点から、熱可塑性樹脂としてポリエステル樹脂を用いることが重要である。
【００１２】
ポリエステル樹脂とは、ジカルボン酸成分とグリコール成分とで構成されるポリマーを意味する。
【００１３】
かかるジカルボン酸成分としては、例えば、イソフタル酸成分、テレフタル酸成分、ジフェニル−４，４’−ジカルボン酸成分、２，６−ナフタレンジカルボン酸成分、ナフタレン−２，７−ジカルボン酸成分、ナフタレン−１，５−ジカルボン酸成分、ジフェノキシエタン−４，４’−ジカルボン酸成分、ジフェニルスルホン−４，４’−ジカルボン酸成分、ジフェニルエーテル−４，４’−ジカルボン酸成分、マロン酸成分、１，１−ジメチルマロン酸成分、コハク酸成分、グルタル酸成分、アジピン酸成分、セバチン酸成分、デカメチレンジカルボン酸成分などを用いることができる。
【００１４】
また、グリコール成分としては、例えば、エチレングリコール成分、テトラメチレングリコール成分、ヘキサメチレングリコール成分、ネオペンチルグリコール成分、１，３−プロパンジオール成分、スピログリコール成分などの脂肪族グリコール成分、シクロヘキサンジメタノール成分などの脂環族グリコール成分、ビスフェノール−Ａ成分、ビスフェノール−Ｓ成分などの芳香族グリコール成分といったようなグリコール成分やポリエチレングリコール成分、ポリプロピレングリコール成分、ポリテトラメチレングリコール成分、エチレングリコール−プロピレングリコール共重合体成分等を用いることができる。
【００１５】
ポリエステル樹脂として、具体的には、ポリエチレンテレフタレート（ＰＥＴ）、イソフタレート共重合ＰＥＴ（ＰＥＴ／Ｉ）、１，４−シクロヘキサンジメタノール共重合ＰＥＴ（ＰＥＴＧ）、スピログリコール共重合ＰＥＴ、ポリプロピレンテレフタレート（ＰＰＴ）、ポリブチレンテレフタレート（ＰＢＴ）、イソフタレート共重合ＰＢＴ（ＰＢＴ／Ｉ）、ポリヘキサメチレンテレフタレート（ＰＨＴ）、ポリエチレンナフタレート（ＰＥＮ）、ポリプロピレンナフタレート（ＰＰＮ）、ポリブチレンナフタレート（ＰＢＮ）、ポリシクロヘキサンジメチレンテレフタレート（ＰＣＴ）、ポリヒドロキシベンゾエート（ＰＨＢ）等が挙げられる。これらのポリエステル樹脂は、２種類以上を併用することもできる。
【００１６】
本発明のシートのＬ値は、８５以上である。シートのＬ値が８５未満であると透明性が不良となる場合がある。ここでＬ値とは、明度（輝き）を表し、測定方法については、後述の通りである。Ｌ値はより好ましくは９０以上であり、特に好ましくは９２以上である。Ｌ値の上限は特に限定されないが、現実的な達成可能性の観点から上限は９８である。シートのＬ値を８５以上にする方法としては、シート中のカーボンブラックの含有量を０．１〜５００ｐｐｍ（質量基準）とすることにより可能である。
【００１７】
本発明のシートは、特に成形性や耐熱性から、ポリブチレンテレフタレート（以下、ＰＢＴ）を主成分とする層（以下、Ａ層という）、及び、ＰＢＴ以外のポリエステル樹脂を主成分とする層（以下、Ｂ層という）を有することが重要であり、成形時の金型との剥離性などから、前記Ａ層は少なくとも一方の表面に位置することが重要である。
【００１８】
本発明のシートの構成としては、Ａ層とＢ層とを有して、少なくとも一方の表面にＡ層が位置していればよいので、例えばＡ層／Ｂ層の２層構成、Ａ層／Ｂ層／Ａ層の２種３層構成、Ａ層／Ｂ層／Ａ層／Ｂ層、Ａ層／Ｂ層／Ａ層／Ｂ層／Ａ層のような多層構成をとることも可能である。但し、製造コストおよびシート保管時のカール等の問題を考えると、シートの構成は、Ａ層／Ｂ層／Ａ層の２種３層構成が特に好ましい。
【００１９】
ここで、主成分とは、層を構成するすべての成分の合計１００質量％において、６０質量％以上１００質量％以下を占める成分を意味する。つまりＡ層とは、該層の全ての成分の合計１００質量％において、ＰＢＴが６０質量％以上１００質量％以下を占める層を意味する。そしてＢ層とは、該層の全ての成分の合計１００質量％において、ＰＢＴ以外のポリエステル樹脂が６０質量％以上１００質量％以下を占める層を意味する。
【００２０】
また、Ａ層及びＢ層を有し、前記Ａ層が少なくとも一方の表面に位置したシートの態様においては、その積層比率は特に限定されないが、シートの成形性を考慮すると、「Ａ層の厚さの合計」／「Ｂ層の厚さの合計」が、１／１５〜１／２の比率であることが好ましく、より好ましくは１／１０〜１／２．５、さらに好ましくは１／８〜１／３である。ここで「Ａ層の厚さの合計」とは、Ａ層が１層のみ存在する場合には該Ａ層の厚みを意味し、Ａ層が２層以上存在する場合には、該Ａ層の厚みの和を意味する。「Ｂ層の厚さの合計」も、Ａ層と同様の意味である。
【００２１】
本発明のシートの厚みは、特に限定されないが、５０μｍ以上２０００μｍ以下であることが好ましく、より好ましくは１００〜１０００μｍ、さらに好ましくは、１５０〜５００μｍである。
【００２２】
本発明のシートは、シートを成形体に成形する際の予熱工程、シートにコーティングする際の乾燥工程などで昇温効率を向上する目的で、シート全体に対してカーボンブラックを０．１〜５００ｐｐｍ（質量基準）含むことが好ましい。シート中のカーボンブラックは、より好ましくは０．１〜３００ｐｐｍ（質量基準）、さらに好ましくは０．５〜２００ｐｐｍ（質量基準）である。シート全体に対してカーボンブラックを０．１〜５００ｐｐｍ（質量基準）含むと、昇温効率や透明性の面で好ましい。
【００２３】
さらにＡ層及びＢ層を有し、前記Ａ層が少なくとも一方の表面に位置した態様の本発明のシートにおいては、シートの透明性の点から、Ａ層がカーボンブラックを質量基準で０．１〜５００ｐｐｍ含むことが重要である。Ａ層中のカーボンブラックの量は、より好ましくは０．１〜３００ｐｐｍ（質量基準）、さらに好ましくは０．５〜２００ｐｐｍ（質量基準）である。さらにこの態様の本発明のシートの場合、シート全体に対してカーボンブラックを０．１〜５００ｐｐｍ（質量基準）含み、なおかつＡ層がカーボンブラックを０．１〜５００ｐｐｍ（質量基準）含む。また、Ｂ層中のカーボンブラックの含有量はＡ層中のカーボンブラックの含有量よりも少ないことが重要であり、Ｂ層がカーボンブラックを含有しないことが特に好ましい。Ａ層にカーボンブラックを質量基準で０．１〜５００ｐｐｍ含むことにより、透明性が良好で加熱時の加熱過多によるシート全体の強度低下を抑制できる。
【００２４】
カーボンブラックの粒径は特に限定されないが、シートの透明性から、３〜５００ｎｍが好ましい。
【００２５】
本発明においてＰＢＴとは、ポリブチレンテレフタレートを意味するが、これはジオール成分の合計１００モル％において、ブチレングリコール成分を７０モル％以上１００モル％以下含み、ジカルボン酸成分の合計１００モル％において、テレフタル酸成分を７０モル％以上１００モル％以下含む樹脂である。ＰＢＴにおいて、ブチレングリコール成分以外のグリコール成分及びテレフタル酸成分以外のジカルボン酸成分としては、ポリエステル樹脂に通常用いられる他の共重合成分を含むことができる。耐熱性の観点からは、ＰＢＴは、ジオール成分の合計１００モル％において、ブチレングリコール成分を８５モル％以上１００モル％以下含み、ジカルボン酸成分の合計１００モル％において、テレフタル酸成分を８５モル％以上１００モル％以下含むことが好ましく、ブチレングリコール成分を９０モル％以上１００モル％以下含み、テレフタル酸成分を９０モル％以上１００モル％以下含むことが特に好ましい。
【００２６】
ＰＢＴに共重合しうるジカルボン酸成分としては、例えば、テレフタル酸成分、イソフタル酸成分、オルトフタル酸成分、ナフタレンジカルボン酸成分、ジフェニルカルボン酸成分、ジフェニルスルホンジカルボン酸成分、ジフェノキシエタンジカルボン酸成分、５−ナトリウムスルホイソフタル酸成分、フタル酸成分等の芳香族ジカルボン酸成分、シュウ酸成分、コハク酸成分、エイコ酸成分、アジピン酸成分、セバシン酸成分、ダイマー酸成分、ドデカンジオン酸成分、マレイン酸成分、フマル酸成分等の脂肪族ジカルボン酸成分、シクロヘキサンジカルボン酸成分等の脂肪族ジカルボン酸成分、トリメリット酸成分、およびピロメリット酸成分等の多官能酸成分等を挙げることができる。
【００２７】
一方、ＰＢＴに共重合しうるジオール成分としては、例えば、エチレングリコール成分、プロパンジオール成分、ブタンジオール成分、ペンタンジオール成分、ヘキサンジオール成分、ネオペンチルグリコール成分、およびトリエチレングリコール成分等の脂肪族グリコール成分、ビスフェノールＡ成分やビスフェノールＳ成分などの芳香族グリコール成分、ジエチレングリコール成分、およびポリテトラメチレングリコール成分等を挙げることができる。
【００２８】
またＰＢＴは、これらジカルボン酸及び／またはジオール成分を複数用いた共重合体とすることもできる。
【００２９】
また、Ａ層には、ＰＢＴ以外の熱可塑性樹脂を含んでも良い。Ａ層に好適に用いられるＰＢＴ以外の熱可塑性樹脂としては、ＰＢＴ以外のポリエステル樹脂が好ましく、ポリエチレンテレフタレート、ポリトリメチレンテレフタレート、ポリエチレンナフタレート、ポリブチレンナフタレート、ポリトリメチレンナフタレートなどのポリエステル樹脂及び／またはこれらのポリエステル樹脂に上記共重合成分を共重合した共重合ポリエステル樹脂が好ましく用いられる。
【００３０】
本発明において、Ｂ層の主成分となるＰＢＴ以外のポリエステル樹脂とは、その名の通りそのポリマーを構成する繰り返し単位にエステル結合を含むポリマーであって、前述のＰＢＴを除いたポリマーである。その中でもＢ層の主成分となるＰＢＴ以外のポリエステル樹脂としては、ＰＢＴ以外の芳香族ポリエステルが好適に選ばれる。ＰＢＴ以外のポリエステル樹脂である芳香族ポリエステルとしては、テレフタル酸成分、２，６−ナフタレンジカルボン酸成分、イソフタル酸成分などから選ばれた少なくとも１種の酸成分と、エチレングリコール成分、プロピレングリコール成分、ブチレングリコール成分、ヘキシレングリコール成分あるいはポリエチレングリコール成分、ポリテトラメチレングリコール成分などのポリアルキレングリコール成分などから選ばれた少なくとも１種のジオール成分との重縮合によって得られるものが挙げられ、具体的には、ポリプロピレンテレフタレート（ＰＰＴ）、ポリエチレンテレフタレート（ＰＥＴ）、ポリヘキシレンテレフタレート（ＰＨＴ）、ポリエチレンナフタレート（ＰＢＮ）、ポリブチレンナフタレート（ＰＢＮ）、ポリ（１，４−シクロヘキシレンジメチレンテレフタレート）などのほか、ポリエチレンイソフタレート・テレフタレート（ＰＥＴ／Ｉ）、ポリ（エチレン／１，４−シクロヘキシレンジメチレンテレフタレート）などのような共重合ポリエステルなどを挙げることができる。
【００３１】
これらの中でも比較的安価に入手できるとともに、Ａ層とＢ層の層間密着性および、シート製膜・成形中に発生した屑等の再利用を考えると、Ｂ層の主成分であるＰＢＴ以外のポリエステル樹脂が芳香族ポリエステルの場合には、ＰＢＴと相溶性の高いＰＥＴまたはその共重合ポリエステルである共重合ポリエチレンテレフタレート（以下、共重合ＰＥＴということがある）を用いることが好ましく、共重合ＰＥＴを用いることがより好ましい。ここで、共重合ＰＥＴとは、以下の特徴１、２、又は３のいずれかを備える樹脂をいう。
特徴１：ジオール成分の合計１００モル％において、エチレングリコール成分を６０モル％以上１００モル％未満含み、エチレングリコール成分以外のジオール成分を０モル％より多く４０モル％以下含み、かつ、ジカルボン酸成分の合計１００モル％において、テレフタル酸成分を１００モル％含む。
特徴２：ジカルボン酸成分の合計１００モル％において、テレフタル酸成分を６０モル％以上１００モル％未満含み、テレフタル酸成分以外のジカルボン酸成分を０モル％より多く４０モル％以下含み、かつ、ジオール成分の合計１００モル％において、エチレングリコール成分を１００モル％含む。
特徴３：ジオール成分の合計１００モル％において、エチレングリコール成分を６０モル％以上１００モル％未満含み、エチレングリコール成分以外のジオール成分を０モル％より多く４０モル％以下含み、ジカルボン酸成分の合計１００モル％において、テレフタル酸成分を６０モル％以上１００モル％未満含み、かつ、テレフタル酸成分以外のジカルボン酸成分を０モル％より多く４０モル％以下含む。
なお、エチレングリコール成分以外のジオール成分とテレフタル酸成分以外のジカルボン酸成分を総称して、共重合成分ということがある。
【００３２】
共重合ＰＥＴが前記特徴１又は３を備える場合、耐熱性、成形性、及び層間密着性などの観点から、共重合ＰＥＴにおけるエチレングリコール成分以外のジオール成分の含有量は、１モル％以上４０モル％以下であることが好ましく、１モル％以上２０モル％以下であることがより好ましく、２モル％以上１０モル％以下であることが特に好ましい。
【００３３】
また、共重合ＰＥＴが前記特徴２又は３を備える場合、同様の観点から、共重合ＰＥＴにおけるテレフタル酸成分以外のジカルボン酸成分の含有量は、１モル％以上４０モル％以下であることが好ましく、１モル％以上２０モル％以下であることがより好ましく、２モル％以上１０モル％以下であることが特に好ましい。
【００３４】
エチレングリコール成分以外のジオール成分及び／又はテレフタル酸成分以外のジカルボン酸成分の含有量が１モル％以上であることにより、シートの成形性を向上させることができる。一方、エチレングリコール成分以外のジオール成分及び／又はテレフタル酸成分以外のジカルボン酸成分の含有量が４０モル％以下であることにより、シートを成形してなる成形体を電子レンジなどで加熱してもＢ層の結晶化が起こりにくくなるため、耐熱性を向上させることができる。
【００３５】
また、Ｂ層における共重合ＰＥＴの含有量は、耐熱性と加熱時における形状保持の観点から、Ｂ層の全成分を１００質量％として、６０質量％以上１００質量％以下であることが好ましく、７０質量％以上１００質量％以下あることがより好ましく、８０質量％以上１００質量％以下であることが特に好ましい。Ｂ層における共重合ＰＥＴの含有量が６０質量％以上であることにより、シートを成形してなる成形体を電子レンジなどで加熱してもＢ層の結晶化が起こりにくくなるため、耐熱性を向上させることができる。
【００３６】
本発明のシートにおいて、Ａ層とＢ層の層間密着性の観点から、イソフタル酸、１，４−シクロヘキサンジメタノール、イソソルビドのうち少なくとも一つの成分を共重合成分として含むことが好ましい。
【００３７】
ここでイソソルビドとは、下記式（Ｉ）に示す構造を持ったジオールの１，４：３，６−ジアンヒドロ−Ｄ−ソルビトールである。そのためイソソルビド成分とは、グリコール成分として下記式（ＩＩ）の状態でポリエステル中に含まれる。イソソルビドは、バイオマス由来成分である糖類及びでんぷん等から容易に得ることができ、例えば、Ｄ−グルコースを水添し、脱水反応をすればイソソルビドを得ることができる。
【００３８】
【化１】
0006601083.tif 000002
【００３９】
【化２】
0006601083.tif 000003
【００４０】
本発明のＢ層とは、該層の全ての成分の合計１００質量％において、ＰＢＴ以外のポリエステル樹脂が６０質量％以上１００質量％以下を占める層を意味する。またＢ層には、ＰＢＴ以外のポリエステル樹脂は複数用いてもよく、ポリエステル樹脂以外の樹脂や充填剤、紫外線吸収剤、光安定剤、酸化防止剤、及び層状ケイ酸塩などのガスバリア性向上剤などの添加剤を合わせて４０質量％未満添加してもよい。また、ＰＢＴを４０質量％未満含有することも、Ａ層とＢ層の層間密着性の向上、回収原料の再利用によるコスト削減の観点から好ましい。
【００４１】
次に、本発明の代表的な製造方法について説明するが、本発明はこれに限定されない。
【００４２】
溶融押出法によってシート状物に形成する工程は特に限定されず、例えば、Ｔダイを用いた溶融押出法によって製造することができる。
【００４３】
すなわち、熱可塑性樹脂（Ａ層の主成分となるＰＢＴを含む原料（Ａ原料）と、Ｂ層の主成分となるＰＢＴ以外のポリエステル樹脂を含む原料（Ｂ原料））を必要に応じて乾燥した後、溶融押出機に供給する。ここで、押出機としては、一軸押出機、二軸押出機のいずれも好適に使用できる。供給された原料は、各原料のうち主成分である熱可塑性樹脂の融点＋２０〜３０℃の温度で溶融させた後、異物や粗大粒子などを除去するためにリーフディスクフィルターまたは金網メッシュを通過させる。例えばＡ原料／Ｂ原料、Ａ原料／Ｂ原料／Ａ原料など、所望の積層構成になるようにフィードブロックを通過させ、スリット状のＴダイに導き、シート状に押出を行う。
【００４４】
押出されたシートは、冷却ロールに密着させて冷却固化を行う。冷却ロールに押出されたシートを密着させる方法としては、シート全面をロールと金属ベルトから構成されるスリーブタッチ装置でキャストドラムと挟み込む方法、冷却された金属もしくは樹脂加工されたロールでキャストドラムと挟み込む方法、押出されたシートの両端部に針状エッジピニング装置を用いて電圧を印加する静電印加方式、シート全面にエアチャンバー装置を用いて圧縮空気を吹き付ける空圧方式、シート全幅にワイヤー式またはテープ式静電印加装置を用いて電圧を印加する静電印加方式、シート全幅にエアーナイフ装置を用いて圧縮空気を吹き付けるエアーナイフ方式などが挙げられるが、シートの冷却の観点から、シート全面をロールと金属ベルトから構成されるスリーブタッチ装置でキャストドラムと挟み込む方法、冷却された金属もしくは樹脂加工されたロールでキャストドラムと挟み込む方法、シート全幅にワイヤー式またはテープ式静電印加装置を用いて電圧を印加する静電印加方式を用いることが好ましい。
【００４５】
冷却ロールの表面温度は、６０℃以下が結晶化の抑制の観点から好ましく、より好ましくは４０℃以下、更に好ましくは２０℃以下である。冷却ロールの表面温度の下限は低いほど結晶化を抑制する効果が大きい観点から好ましい。
【００４６】
本発明の成形体は、本発明のシートから得られるものである。本発明の成形体は、透明性、耐熱性に優れるため、レンジによって加熱する用途では加熱による変形が少なく、チルド容器として使用する場合などは冷凍運搬時に容器の割れなどの破損が発生しにくいので好ましく使用することができる。
【００４７】
また本発明の成形体は、本発明のシートを真空成形法、真空圧空成形法、プラグアシスト成形法、ストレート成形法、フリードローイング成形法、プラグアンドリング成形法、スケルトン成形法などの各種成形法で熱成形することによって製造することが好ましい。
【００４８】
［特性の測定方法および効果の評価方法］
本発明における特性の測定方法及び効果の評価方法は次のとおりである。
【００４９】
（１）Ｌ値（明度）
コニカミノルタセンシング製ＣＭ３６００ｄを用いて、透過モード、測定径２５．４ ｍｍ、視野角０°の条件で、シートのＬ値を直接測定した。測定は３回行い、平均値をＬ値とした。
【００５０】
（２）ヒーター温度（℃）、昇温時間（ｓｅｃ）、シート温度（℃）
赤外線ヒーターから２０ｃｍの距離にシートをセットした後に表のヒーター温度に記した温度で加熱し、シートから３０ｃｍの距離をおいて設置された赤外線放射温度計によりシート表面の温度を測定した。この時、表のシート温度に記した温度になるまでの時間を昇温時間とした。ヒーター温度は、放射温度計により測定した。
【００５１】
（３）シートの積層厚み
ライカマイクロシステムズ（株）製金属顕微鏡ＬｅｉｃａＤＭＬＭを用いて、フィルムの断面を倍率１００倍の条件で透過光を写真撮影し、成形体およびシートの各層の層厚みを測定した。
【実施例】
【００５２】
次に実施例および比較例に基づいて本発明を説明するが、本発明はこれらに限定されるものではない。なお、以下実施例１〜６、２５〜３０については参考例とする。
【００５３】
本発明の製造例、実施例、比較例で用いた原料は下記の通りである。なお、製造例、実施例および比較例には、以下のポリエステルを使用した。
【００５４】
［ポリブチレンテレフタレートＡ（ＰＢＴ−Ａ）］
東レ（株）製“トレコン”（登録商標）１１００Ｍのポリブチレンテレフタレート（融点２２５℃、固有粘度０．８９ｄｌ／ｇ）を用いた。
【００５５】
［ポリブチレンテレフタレートＢ（ＰＢＴ−Ｂ）］
東レ（株）製“トレコン”（登録商標）１２００Ｍのポリブチレンテレフタレート（融点２２５℃、固有粘度１．２３ｄｌ／ｇ）を用いた。
【００５６】
［ポリブチレンテレフタレートＣ（ＰＢＴ−Ｃ）］
東レ（株）製“トレコン”（登録商標）１１００Ｅのポリブチレンテレフタレート共重合体（融点１９５℃、固有粘度０．８０ｄｌ／ｇ）を用いた。
【００５７】
［ポリエチレンテレフタレートＡ（ＰＥＴ−Ａ）］
融点２５５℃、固有粘度０．８０ｄｌ／ｇのポリエチレンテレフタレートを用いた。
【００５８】
[ポリエチレンイソフタレート・テレフタレート（ＰＥＴ／Ｉ）（ポリエステルＡ）]
共重合成分の含有量、固有粘度、ガラス転移温度、及び融点が以下のとおりであるポリエチレンイソフタレート・テレフタレートを用いた。
ジカルボン酸成分：テレフタル酸成分／イソフタル酸成分＝７６／２４モル％、グリコール成分：エチレングリコール＝１００モル％、固有粘度＝０．６５ｄｌ／ｇ、ガラス転移温度＝７５℃、融点＝検出されず。
【００５９】
[ポリ（エチレン／１，４−シクロヘキシレンジメチレンテレフタレート）（イーストマンケミカル社製  「ＰＥＴＧ６７６３」）（ポリエステルＢ）]
共重合成分の含有量、固有粘度、ガラス転移温度、及び融点が以下のとおりであるポリ（エチレン／１，４−シクロヘキシレンジメチレンテレフタレート）を用いた。
ジカルボン酸成分：テレフタル酸成分＝１００モル％、グリコール成分：エチレングリコール成分／１，４−シクロヘキサンジメタノール成分＝７０／３０モル％、固有粘度＝０．７８ｄｌ／ｇ、ガラス転移温度＝８５℃、融点＝検出されず。
【００６０】
[イソソルビド成分を含むポリエステル（ＳＫケミカル社製「“ＥＣＯＺＥＮ”（登録商標）  ＢＳ１００」）（ポリエステルＣ）]
共重合成分の含有量、固有粘度、ガラス転移温度、及び融点が以下のとおりである、イソソルビド成分を含むポリエステルを用いた。
ジカルボン酸成分：テレフタル酸成分＝１００モル％、グリコール成分：エチレングリコール成分／１，４−シクロヘキサンジメタノール成分／イソソルビド成分＝３２／５０／１８モル％、固有粘度＝０．６４ｄｌ／ｇ、ガラス転移温度＝９５℃、融点＝検出されず。
【００６１】
［カーボンブラックマスターペレット（ＣＢ１）］
東レ（株）製“トレコン”（登録商標）１１００Ｍのポリブチレンテレフタレート９９．５質量％（融点２２５℃、固有粘度０．８９ｄｌ／ｇ）にカーボンブラックを０．５質量％添加した原料を用いた。
【００６２】
カーボンブラックの添加方法は、二軸押出機に１１００Ｍポリブチレンテレフタレート９９．５質量％とカーボンブラック０．５質量％を投入して、溶融混練し、ダイスから吐出されたストランドを冷却バス内で冷却した後、ストランドカッターにてペレット化することで、ペレット状のカーボンブラックマスターペレット（ＣＢ１）を得た。
【００６３】
［カーボンブラックマスターペレット（ＣＢ２）］
東レ（株）製“トレコン”（登録商標）１１００Ｅのポリブチレンテレフタレート共重合体９９．５質量％（融点１９５℃、固有粘度０．８０ｄｌ／ｇ）にカーボンブラックを０．５質量％添加した原料を用いた。
【００６４】
カーボンブラックの添加方法は、二軸押出機に１１００Ｅポリブチレンテレフタレート共重合体９９．５質量％とカーボンブラック０．５質量％を投入して、溶融混練し、ダイスから吐出されたストランドを冷却バス内で冷却した後、ストランドカッターにてペレット化することで、ペレット状のカーボンブラックマスターペレット（ＣＢ２）を得た。
【００６５】
［カーボンブラックマスターペレット（ＣＢ３）］
上記ＰＥＴ−Ａ９９．５質量％とカーボンブラックを０．５質量％添加した原料を用いた。
【００６６】
カーボンブラックの添加方法は、二軸押出機にＰＥＴ-Ａ９９．５質量％とカーボンブラック０．５質量％を投入して、溶融混練し、ダイスから吐出されたストランドを冷却バス内で冷却した後、ストランドカッターにてペレット化することで、ペレット状のカーボンブラックマスターペレット（ＣＢ３）を得た。
【００６７】
但し、略号の意味は以下の通りである
ＰＥＴ：ポリエチレンテレフタレート
ＰＢＴ：ポリブチレンテレフタレート
【００６８】
【表１−１】
0006601083.tif 000004
【００６９】
【表１−２】
0006601083.tif 000005
【００７０】
【表２−１】
0006601083.tif 000006
【００７１】
【表２−２】
0006601083.tif 000007
【００７２】
表１−２におけるＢ原料における原料の項において、括弧書で示した数値は、Ｂ原料全体を１００質量％としたときの、各成分の含有量（質量％）を示す。
【００７３】
（実施例１〜６、比較例１、２）
表１−１に示すポリエチレンテレフタレートを主成分とする原料とカーボンブラックマスターペレットを用い、各々を１８０℃で４時間減圧乾燥を行った後、表１−１に示すような配合になるように押出温度２７５℃に設定した一軸押出機（Ｌ／Ｄ＝２８）に投入し、Ｔダイに導きシート状に押出し、押し出されたシートの全幅にワイヤー式静電印加装置を用いて電圧を印加して、１０℃に冷却されたキャスティングドラムに密着させて冷却固化し、単膜シートを得た。
【００７４】
こうして得られたシートの特性は表２−１の通りであり、実施例では、明度は良好で、昇温時間が短かったが、比較例では、昇温時間が長くなった。
【００７５】
（実施例７〜２４）
表１−２に示すポリブチレンテレフタレートを主成分とする原料とカーボンブラックマスターペレットを用いた原料（Ａ原料）を、１２０℃で４時間減圧乾燥を行った後、表１−２に示すような配合になるように押出温度２５０℃に設定した一軸押出機（Ｌ／Ｄ＝２８）に、また、表１−２に示すポリエチレンテレフタレートを主成分とする原料（Ｂ原料）を、１８０℃で４時間減圧乾燥を行った後、押出温度２７５℃に設定した一軸押出機（Ｌ／Ｄ＝２８）に、それぞれ投入し、Ａ原料からなる層（Ａ層）／Ｂ原料からなる層（Ｂ層）／Ａ原料からなる層（Ａ層）で積層比率が１／８／１の３層になるようにフィードブロック積層装置を通し、Ｔダイに導きシート状に押出し、押し出されたシートの全幅にワイヤー式静電印加装置を用いて電圧を印加して、２０℃に冷却されたキャスティングドラムに密着させて冷却固化し、積層シートを得た。
【００７６】
こうして得られたシートの特性は表２−２の通り、明度は良好であり、昇温時間が短かった。
【００７７】
（実施例２５〜３０）
表１−２に示すポリブチレンテレフタレートを主成分とする原料とカーボンブラックマスターペレットを用いた原料（Ａ原料）を、１２０℃で４時間減圧乾燥を行った後、表１−２に示すような配合になるように押出温度２５０℃に設定した一軸押出機（Ｌ／Ｄ＝２８）に、また、表１−２に示すポリエチレンテレフタレートを主成分とする原料とカーボンブラックマスターペレットを用いた原料（Ｂ原料）を、１８０℃で４時間減圧乾燥を行った後、表１−２に示すような配合になるように押出温度２７５℃に設定した一軸押出機（Ｌ／Ｄ＝２８）に、それぞれ投入し、Ａ原料からなる層（Ａ層）／Ｂ原料からなる層（Ｂ層）／Ａ原料からなる層（Ａ層）で積層比率が１／８／１の３層になるようにフィードブロック積層装置を通し、Ｔダイに導きシート状に押出し、押し出されたシートの全幅にワイヤー式静電印加装置を用いて電圧を印加して、２０℃に冷却されたキャスティングドラムに密着させて冷却固化し、積層シートを得た。
【００７８】
こうして得られたシートの特性は表２−２の通りであり、明度は良好で、昇温時間が短かった。
（実施例３１〜３３）
表１−２に示すポリブチレンテレフタレートを主成分とする原料とカーボンブラックマスターペレットを用いた原料（Ａ原料）を、１２０℃で４時間減圧乾燥を行った後、表１−２に示すような配合になるように押出温度２５０℃に設定した一軸押出機（Ｌ／Ｄ＝２８）に、また、表１−２に示すポリエチレンテレフタレートとポリエステルＡを質量比として９０：１０になるようにブレンドした原料（Ｂ原料）を、押出温度２７５℃に設定したベント式二軸押出機（Ｌ／Ｄ＝３５）に、それぞれ投入し、Ａ原料からなる層（Ａ層）／Ｂ原料からなる層（Ｂ層）／Ａ原料からなる層（Ａ層）で積層比率が１／８／１の３層になるようにフィードブロック積層装置を通し、Ｔダイに導きシート状に押出し、押し出されたシートの全幅にワイヤー式静電印加装置を用いて電圧を印加して、２０℃に冷却されたキャスティングドラムに密着させて冷却固化し、積層シートを得た。
【００７９】
こうして得られたシートの特性は表２−２の通り、明度は良好であり、昇温時間が短かった。
（実施例３４〜３６）
表１−２に示すポリブチレンテレフタレートを主成分とする原料とカーボンブラックマスターペレットを用いた原料（Ａ原料）を、１２０℃で４時間減圧乾燥を行った後、表１−２に示すような配合になるように押出温度２５０℃に設定した一軸押出機（Ｌ／Ｄ＝２８）に、また、表１−２に示すポリエチレンテレフタレートとポリエステルＢを質量比として９０：１０になるようにブレンドした原料（Ｂ原料）を、押出温度２７５℃に設定したベント式二軸押出機（Ｌ／Ｄ＝３５）に、それぞれ投入し、Ａ原料からなる層（Ａ層）／Ｂ原料からなる層（Ｂ層）／Ａ原料からなる層（Ａ層）で積層比率が１／８／１の３層になるようにフィードブロック積層装置を通し、Ｔダイに導きシート状に押出し、押し出されたシートの全幅にワイヤー式静電印加装置を用いて電圧を印加して、２０℃に冷却されたキャスティングドラムに密着させて冷却固化し、積層シートを得た。
【００８０】
こうして得られたシートの特性は表２−２の通り、明度は良好であり、昇温時間が短かった。
（実施例３７〜３９）
表１−２に示すポリブチレンテレフタレートを主成分とする原料とカーボンブラックマスターペレットを用いた原料（Ａ原料）を、１２０℃で４時間減圧乾燥を行った後、表１−２に示すような配合になるように押出温度２５０℃に設定した一軸押出機（Ｌ／Ｄ＝２８）に、また、表１−２に示すポリエチレンテレフタレートとポリエステルＢを質量比として８０：２０になるようにブレンドした原料（Ｂ原料）を、押出温度２７５℃に設定したベント式二軸押出機（Ｌ／Ｄ＝３５）に、それぞれ投入し、Ａ原料からなる層（Ａ層）／Ｂ原料からなる層（Ｂ層）／Ａ原料からなる層（Ａ層）で積層比率が１／８／１の３層になるようにフィードブロック積層装置を通し、Ｔダイに導きシート状に押出し、押し出されたシートの全幅にワイヤー式静電印加装置を用いて電圧を印加して、２０℃に冷却されたキャスティングドラムに密着させて冷却固化し、積層シートを得た。
【００８１】
こうして得られたシートの特性は表２−２の通り、明度は良好であり、昇温時間が短かった。
（実施例４０〜４２）
表１−２に示すポリブチレンテレフタレートを主成分とする原料とカーボンブラックマスターペレットを用いた原料（Ａ原料）を、１２０℃で４時間減圧乾燥を行った後、表１−２に示すような配合になるように押出温度２５０℃に設定した一軸押出機（Ｌ／Ｄ＝２８）に、また、表１−２に示すポリエチレンテレフタレートとポリエステルＣを質量比として９０：１０になるようにブレンドした原料（Ｂ原料）を、押出温度２７５℃に設定したベント式二軸押出機（Ｌ／Ｄ＝３５）に、それぞれ投入し、Ａ原料からなる層（Ａ層）／Ｂ原料からなる層（Ｂ層）／Ａ原料からなる層（Ａ層）で積層比率が１／８／１の３層になるようにフィードブロック積層装置を通し、Ｔダイに導きシート状に押出し、押し出されたシートの全幅にワイヤー式静電印加装置を用いて電圧を印加して、２０℃に冷却されたキャスティングドラムに密着させて冷却固化し、積層シートを得た。
【００８２】
こうして得られたシートの特性は表２−２の通り、明度は良好であり、昇温時間が短かった。